(57)【特許請求の範囲】
【請求項１】
成分Ａとして、４０〜９９重量％の式（Ｉ）のホスフィン酸塩及び／またはそのポリマー、
【化１】
0005916710.tif 000011
［式中、
Ｒ１、Ｒ２は、同一かまたは異なり、そして線状、分枝状もしくは環状Ｃ１−Ｃ１８アルキルを意味し；
Ｍは、Ｍｇ、Ｃａ、Ａｌ、Ｓｂ、Ｓｎ、Ｇｅ、Ｔｉ、Ｚｎ、Ｆｅ、Ｚｒ、Ｃｅ、Ｂｉ、Ｓｒ、Ｍｎ、Ｌｉ、Ｎａ、Ｋ及び／またはプロトン化された窒素塩基を意味し；
ｍは、１〜４を意味し；
ｎは、１〜４を意味し；
ｘは、１〜４を意味する］
成分Ｂとして、１〜６０重量％の以下の一般式（ＩＩＩ）のホスフィン酸塩、
【化２】
0005916710.tif 000012
［式中、
Ｒ４は、Ｃ６−Ｃ１８アリール、Ｃ７−Ｃ１８アリールアルキルまたはＣ７−Ｃ１８アルキルアリールを意味し、及び
Ｍは、Ｍｇ、Ｃａ、Ａｌ、Ｓｂ、Ｓｎ、Ｇｅ、Ｔｉ、Ｚｎ、Ｆｅ、Ｚｒ、Ｃｅ、Ｂｉ、Ｓｒ、Ｍｎ、Ｌｉ、Ｎａ、Ｋ及び／またはプロトン化された窒素塩基を意味する］
成分Ｃとして、０〜５０重量％の窒素含有相乗剤及び／またはリン／窒素難燃剤、
成分Ｄとして、０〜１０重量％の亜鉛塩及び／または塩基性もしくは両性酸化物、水酸化物、炭酸塩、ケイ酸塩、ホウ酸塩、スズ酸塩、混合酸化物−水酸化物、酸化物−水酸化物−炭酸塩、水酸化物−ケイ酸塩、及び／または水酸化物−ホウ酸塩、及び／またはこれらの物質の混合物、
成分Ｅとして０〜１０重量％のホスホナイトまたはホスホナイト／ホスフィット混合物、及び
成分Ｆとして０〜１０重量％の、炭素原子数１４〜４０の長鎖脂肪酸のエステル及び／または塩、
を含み、ここでこれらの成分の合計は常に１００重量％である、
難燃剤−安定化剤の組み合わせ。
【請求項２】
Ｒ１、Ｒ２が、同一かまたは異なり、そしてメチル、エチル、ｎ−プロピル、ｉｓｏ−プロピル、ｎ−ブチル、ｔｅｒｔ．−ブチル及び／またはｎ−ペンチルを意味し、そしてＲ４が、フェニル、ナフチルまたはモノ−、ジ−もしくはトリ−メチル置換フェニルを意味する、請求項１に記載の難燃剤−安定化剤の組み合わせ。
【請求項３】
７５〜９５重量％の成分Ａ、及び５〜２５重量％の成分Ｂを含む、請求項１または２に記載の難燃剤−安定化剤の組み合わせ。
【請求項４】
成分Ｃが、メラミンの縮合生成物、及び／またはメラミンとポリリン酸との反応生成物、及び／またはメラミンの縮合生成物とポリリン酸との反応生成物、またはこれらの混合物である、請求項１〜３のいずれか一つに記載の難燃剤−安定化剤の組み合わせ。
【請求項５】
成分Ｃが、メレム、メラム、メロン、及び／またはこれらのより高度に縮合された化合物であるか、及び／またはジメラミンピロホスフェート、メラミンポリホスフェート、メレムポリホスフェート、メラムポリホスフェート、メロンポリホスフェート、及び／またはこれらのタイプの混合ポリ塩である、請求項４に記載の難燃剤−安定化剤の組み合わせ。
【請求項６】
成分Ｃが、式（ＮＨ４）ｙＨ３−ｙＰＯ４もしくは（ＮＨ４ＰＯ３）ｚ（式中、ｙは１〜３であり、そしてｚは１〜１０，０００である）の窒素含有ホスフェートである、請求項１〜３のいずれか一つに記載の難燃剤−安定化剤の組み合わせ。
【請求項７】
成分Ｃが、リン酸水素アンモニウム、リン酸二水素アンモニウム及び／またはポリリン酸アンモニウムである、請求項６に記載の難燃剤−安定化剤の組み合わせ。
【請求項８】
成分Ｃが、ベンゾグアナミン、トリス（ヒドロキシエチル）イソシアヌレート、アラントイン、グリコールウリル、メラミン、メラミンシアヌレート、ジシアンジアミド及び／またはグアニジンである、請求項１〜３のいずれか一つに記載の難燃剤−安定化剤の組み合わせ。
【請求項９】
成分Ｄが、酸化マグネシウム、酸化カルシウム、酸化アルミニウム、酸化亜鉛、酸化マンガン、酸化スズ、水酸化アルミニウム、ベーマイト、ジヒドロタルサイト、ヒドロカルマイト、水酸化マグネシウム、水酸化カルシウム、水酸化亜鉛、酸化スズ水和物、水酸化マンガン、ホウ酸亜鉛、塩基性ケイ酸亜鉛、及び／またはスズ酸亜鉛である、請求項１〜８のいずれか一つに記載の難燃剤−安定化剤の組み合わせ。
【請求項１０】
成分Ｅが、以下の一般構造式のホスホナイトである、請求項１〜９のいずれか一つに記載の難燃剤−安定化剤の組み合わせ。
Ｒ−［Ｐ（ＯＲ１）２］ｍ      （ＩＶ）
［式中、
Ｒは、一価もしくは多価の脂肪族、芳香族またはヘテロ芳香族有機残基であり、そして
Ｒ１は、次の構造（Ｖ）
【化３】
0005916710.tif 000013
の化合物であるか、両Ｒ１残基が、次の構造（ＶＩ）
【化４】
0005916710.tif 000014
の橋掛け基を形成し、
ここで、
Ａは、直接結合、Ｏ、Ｓ、Ｃ１−１８アルキレン（線状もしくは分枝状）、Ｃ１−１８アルキリデン（線状もしくは分枝状）を意味し、
Ｒ２は、互いに非依存に、Ｃ１−１２アルキル（線状もしくは分枝状）、Ｃ１−１２アルコキシ、Ｃ５−１２シクロアルキルを意味し、そして
ｎは、０〜５を意味し、
ｍは、１〜４を意味する］
【請求項１１】
成分Ｆが、炭素原子数１４〜４０の長鎖脂肪酸と多価アルコールとの反応生成物であるか、及び／または炭素原子数１４〜４０の長鎖脂肪酸のアルカリ金属塩、アルカリ土類金属塩、アルミニウム塩及び／または亜鉛塩である、請求項１〜１０のいずれか一つに記載の難燃剤−安定化剤の組み合わせ。
【請求項１２】
請求項１〜１１のいずれか一つに記載の難燃剤−安定化剤の組み合わせを含む耐炎性プラスチック成形材料であって、プラスチックが、ＨＩ（耐衝撃性）ポリスチレン、ポリフェニレンエーテル、ポリアミド、ポリエステル、ポリカーボネートの種の熱可塑性ポリマー、及びＡＢＳ（アクリロニトリル−ブタジエン−スチレン）またはＰＣ／ＡＢＳ（ポリカーボネート／アクリロニトリル−ブタジエン−スチレン）またはＰＰＥ／ＨＩＰＳ（ポリフェニレンエーテル／耐衝撃性ポリスチレン）プラスチックのタイプのブレンドまたはポリマーブレンドである、前記防炎性プラスチック成形材料。
【請求項１３】
プラスチック成形材料５０〜９８重量％、及び請求項１〜１１のいずれか一つに記載の難燃剤−安定化剤の組み合わせ２〜５０重量％を含む、請求項１２に記載の防炎性プラスチック成形材料。
【請求項１４】
請求項１〜１１のいずれか一つに記載の難燃剤−安定化剤の組み合わせを含むポリマー成形体、ポリマーフィルム、ポリマー糸及びポリマー繊維であって、上記ポリマーが、ＨＩ（耐衝撃性）ポリスチレン、ポリフェニレンエーテル、ポリアミド、ポリエステル、ポリカーボネート、及びＡＢＳ（アクリロニトリル−ブタジエン−スチレン）またはＰＣ／ＡＢＳ（ポリカーボネート／アクリロニトリル−ブタジエン−スチレン）のタイプのブレンドまたはポリマーブレンド、ポリアミド、ポリエステル及び／またはＡＢＳであること、及びポリマー成形体、ポリマーフィルム、ポリマー糸及び／またはポリマー繊維５０〜９８重量％、及び請求項１〜１１のいずれか一つに記載の難燃剤−安定化剤の組み合わせ２〜５０重量％を含む、前記ポリマー成形体、ポリマーフィルム、ポリマー糸及びポリマー繊維。
【発明の詳細な説明】
【技術分野】
【０００１】
本発明は、熱可塑性及び熱硬化性ポリマー用の難燃剤−安定化剤の組み合わせ、並びにこのような難燃剤−安定化剤の組み合わせを含むポリマー成形材料及び成形体に関する。
【背景技術】
【０００２】
プラスチックの加工は、幾つかの例外を除いて、溶融物の状態で行われる。プラスチックは、その化学構造を変化させること無しには、それに伴う構造と状態の変化を耐え抜くことは殆どない。その結果、架橋、酸化、分子量の変化、及びそれ故、物理的及び技術的な性質の変化が起こり得る。加工中のポリマーへの負荷を減少させるために、プラスチックに応じて様々な添加剤が使用される。
【０００３】
一般的に、それぞれ課題を担う様々な添加剤が同時に使用される。例えば、プラスチックが化学的ダメージを被ることなく加工に耐え、次いで長期の間、熱、ＵＶ光、気候及び酸素（空気）などの外部からの影響に対して安定であるように、酸化防止剤及び安定化剤が使用される。潤滑剤は、流動性を向上するということの他に、高温の機械部材にプラスチック溶融物があまりに強く付着することを防ぎ、加えて、顔料、フィラー及び強化物質の分散剤として働く。
【０００４】
難燃剤を使用することによって、溶融物での加工時のプラスチックの安定性に影響を及ぼすことができる。難燃剤は、国際規格によるプラスチックの十分な非燃焼性を保証するために、多量の配量で添加しなければならないことが多い。高温度下での難燃作用に必要なそれらの化学反応性の故に、難燃剤は、プラスチックの加工安定性を損ねる恐れがある。強められたポリマー分解、架橋反応、ガス放出または着色などが起こり得る。
【０００５】
例えば、ポリアミドは、一般的に、少量のハロゲン化銅並びに芳香族アミン及び立体障害性フェノール類によって安定化され、この際、高い持続使用温度下での長期間に渡る安定性の達成が強調されている（Ｈ．Ｚｗｅｉｆｅｌ（Ｅｄ．）：“Ｐｌａｓｔｉｃｓ  Ａｄｄｉｔｉｖｅｓ  Ｈａｎｄｂｏｏｋ”，５ｔｈ  Ｅｄｉｔｉｏｎ，Ｃａｒｌ  Ｈａｎｓｅｒ  Ｖｅｒｌａｇ，Ｍｕｅｎｃｈｅｎ，２０００，ｐ．８０〜８４（非特許文献１））。
【０００６】
特に熱可塑性ポリマー用としては、ホスフィン酸の塩（ホスフィネート）が有効な防炎添加剤であることが判明している（ＤＥ−Ａ−２２５２２５８（特許文献１）及びＤＥ−Ａ−２４４７７２７（特許文献２））。ホスフィン酸カルシウム及びホスフィン酸アルミニウムは、ポリエステル中で特に効果的であると記載されており、そしてアルカリ金属塩と比べてポリマー成形材料の材料特性を僅にしか損ねない（ＥＰ−Ａ−０６９９７０８（特許文献３））。ホスフィネートと特定の窒素含有化合物との相乗コンビネーションは、かなりの種類のポリマーにおいて、ホスフィネート単独の場合よりも難燃剤として効果的である（ＰＣＴ／ＥＰ９７／０１６６４（特許文献４）並びにＤＥ−Ａ−１９７３４４３７（特許文献５）及びＤＥ−Ａ−１９７３７７２７（特許文献６））。
【０００７】
同様に、熱硬化性ポリマーを、特定のホスフィネートを用いて有利に耐炎性に調節することができる。
【０００８】
リン含有難燃剤を含むポリマー成形材料は、カルボジイミド類、イソシアネート類及びイソシアヌレート類を用いて安定化することができる（ＤＥ−Ａ−１９９２０２７６（特許文献７））。
【０００９】
ポリアミド中にリン含有難燃剤を使用する場合には特に、これまで開示された安定化剤の作用は、中でも加工時に発生する変色や分子量の減少などの効果を阻止するためには、不十分である。
【００１０】
ＤＥ−Ａ−１９６１４４２４（特許文献８）は、ポリエステル及びポリアミド中で窒素相乗剤と組み合わせたホスフィネートを記載している。ＤＥ−Ａ−１９９３３９０１（特許文献９）は、ポリエステル及びポリアミド用に、難燃剤としてメラミンポリホスフェートと組み合わせたホスフィネートを開示している。しかし、これらの非常に効果的な難燃剤の使用の際には、特に３００℃を超える加工温度では、部分的なポリマーの分解及びポリマーの変色が起こる恐れがある。
【００１１】
ＥＰ−Ａ−０７９４１８９（特許文献１０）は、難燃剤として亜ホスホン酸塩を記載している。この亜ホスホン酸は、一般式ＲＨＰ（Ｏ）（ＯＨ）から誘導され、ここでＲは、炭素原子数１〜１２のアルキル基、またはアリール基、またはアルキルアリール基である。好ましい塩は、アルミニウム塩及びカルシウム塩である。しかし、配合量は、ポリエステル中２０〜３０重量％と比較的多い。
【００１２】
ＵＳ−Ａ−２００８／０１３２６１９（特許文献１１）は、３００℃を超えると揮発するホスフィン酸塩を、より揮発性の低いホスフィン酸塩と比べて有効な難燃添加剤として記載している。
【００１３】
ＰＣＴ／ＵＳ２００６／０４５７７０（特許文献１２）は、ジアルキルホスフィン酸の金属塩とモノアルキルホスフィン酸との混合物を含む非燃焼性熱可塑性ポリマーを記載している。イソブチルホスフィン酸の塩のみが有効であることが実証されている。
【００１４】
揮発性が比較的高いホスフィン酸塩を使用する際の不利な点は、射出成形の際に金型付着物が生ずること、湿気が高く暖かい条件での貯蔵の際に侵出物が生ずること、並びにコンパウンド化の際に放出物が発生することである。
【先行技術文献】
【特許文献】
【００１５】
【特許文献１】ＤＥ−Ａ−２２５２２５８
【特許文献２】ＤＥ−Ａ−２４４７７２７
【特許文献３】ＥＰ−Ａ−０６９９７０８
【特許文献４】ＰＣＴ／ＥＰ９７／０１６６４
【特許文献５】ＤＥ−Ａ−１９７３４４３７
【特許文献６】ＤＥ−Ａ−１９７３７７２７
【特許文献７】ＤＥ−Ａ−１９９２０２７６
【特許文献８】ＤＥ−Ａ−１９６１４４２４
【特許文献９】ＤＥ−Ａ−１９９３３９０１
【特許文献１０】ＥＰ−Ａ−０７９４１８９
【特許文献１１】ＵＳ−Ａ−２００８／０１３２６１９
【特許文献１２】ＰＣＴ／ＵＳ２００６／０４５７７０
【特許文献１３】ＰＣＴ／ＷＯ９７／３９０５３
【非特許文献】
【００１６】
【非特許文献１】Ｈ．Ｚｗｅｉｆｅｌ（Ｅｄ．）：“Ｐｌａｓｔｉｃｓ  Ａｄｄｉｔｉｖｅｓ  Ｈａｎｄｂｏｏｋ“，５ｔｈ  Ｅｄｉｔｉｏｎ，Ｃａｒｌ  Ｈａｎｓｅｒ  Ｖｅｒｌａｇ，Ｍｕｅｎｃｈｅｎ，２０００，ｐ．８０〜８４
【発明の概要】
【発明が解決しようとする課題】
【００１７】
それ故、非燃焼性の他にプラスチックに対して安定化作用をも及ぼし、金型付着物を生じさせず、かつプラスチックからの侵出物を発生させない、熱可塑性及び熱硬化性プラスチック用の難燃剤の組み合わせを提供することが本発明の課題であった。
【課題を解決するための手段】
【００１８】
それ故、本発明の対象は、
成分Ａとして、４０〜９９重量％の、次式（１）のホスフィン酸塩及び／または次式（２）のジホスフィン酸塩、及び／またはこれらのポリマー、
【００１９】
【化１】
0005916710.tif 000002
【００２０】
［式中、Ｒ１、Ｒ２は、同一かまたは異なり、線状、分枝状もしくは環状のＣ１−Ｃ１８−アルキル、Ｃ６−Ｃ１８−アリール、Ｃ７−Ｃ１８−アリールアルキル及び／またはＣ７−Ｃ１８−アルキルアリールを意味し；
Ｒ３は、線状もしくは分枝状のＣ１−Ｃ１０−アルキレン、Ｃ６−Ｃ１０−アリーレン、Ｃ７−Ｃ１８−アルキルアリーレンまたはＣ７−Ｃ１８−アリールアルキレンを意味し；
Ｍは、Ｍｇ、Ｃａ、Ａｌ、Ｓｂ、Ｓｎ、Ｇｅ、Ｔｉ、Ｚｎ、Ｆｅ、Ｚｒ、Ｃｅ、Ｂｉ、Ｓｒ、Ｍｎ、Ｌｉ、Ｎａ、Ｋ及び／またはプロトン化された窒素塩基を意味し；
ｍは、１〜４を意味し；
ｎは、１〜４を意味し；
ｘは、１〜４を意味する］
成分Ｂとして、１〜６０重量％の、以下の一般式（ＩＩＩ）のホスフィン酸塩、
【００２１】
【化２】
0005916710.tif 000003
【００２２】
［式中、
Ｒ４は、線状、分枝状もしくは環状Ｃ１−Ｃ１８−アルキル、Ｃ６−Ｃ１８−アリール、Ｃ７−Ｃ１８−アリールアルキルまたはＣ７−Ｃ１８−アルキルアリールを意味し、及び
Ｍは、Ｍｇ、Ｃａ、Ａｌ、Ｓｂ、Ｓｎ、Ｇｅ、Ｔｉ、Ｚｎ、Ｆｅ、Ｚｒ、Ｃｅ、Ｂｉ、Ｓｒ、Ｍｎ、Ｌｉ、Ｎａ、Ｋ及び／またはプロトン化された窒素塩基を意味する］
成分Ｃとして、０〜５０重量％の、窒素含有相乗剤及び／またはリン／窒素難燃剤、
成分Ｄとして、０〜１０重量％の、亜鉛塩、または塩基性もしくは両性の酸化物、
水酸化物、炭酸塩、ケイ酸塩、ホウ酸塩、スズ酸塩、混合酸化物−水酸化物、酸化物−水酸化物−炭酸塩、水酸化物−ケイ酸塩、または水酸化物−ホウ酸塩、あるいはこれらの物質の混合物、
成分Ｅとして、０〜１０重量％の、ホスホナイト類またはホスホナイト類／ホスフィット類混合物、及び成分Ｆとして、０〜１０重量％の、炭素原子数１４〜４０の長鎖脂肪酸のエステル及び／または塩を含み、これらの成分の合計は常に１００重量％であり、
但し、Ｒ４がＣ１−Ｃ１８アルキルを意味する場合には、Ｒ１及び／またはＲ２基のうちの少なくとも一つは、Ｃ６−Ｃ１８−アリール、Ｃ７−Ｃ１８−アリールアルキル及び／またはＣ７−Ｃ１８−アルキルアリールを意味する、
難燃剤−安定化剤の組み合わせである。
【発明を実施するための形態】
【００２３】
第一の実施形態（実施形態Ｉ）では、好ましくは、Ｒ１及びＲ２は、同一かまたは異なり、線状、分枝状もしくは環状Ｃ１−Ｃ１８−アルキルを意味し、Ｒ４は、Ｃ６−Ｃ１８−アリール、Ｃ７−Ｃ１８−アリールアルキルまたはＣ７−Ｃ１８−アルキルアリールを意味する。
【００２４】
他の実施形態（実施形態ＩＩ）では、Ｒ１及び／またはＲ２基のうちの少なくとも一つは、Ｃ６−Ｃ１８−アリール、Ｃ７−Ｃ１８−アリールアルキル及び／またはＣ７−Ｃ１８−アルキルアリールを意味し、そしてこの時、Ｒ４は排他的にＣ１−Ｃ１８−アルキルを意味する。
【００２５】
他の実施形態（実施形態ＩＩＩ）では、Ｒ１及び／またはＲ２基のうちの少なくとも一つは、Ｃ６−Ｃ１８−アリール、Ｃ７−Ｃ１８−アリールアルキル及び／またはＣ７−Ｃ１８−アルキルアリールを意味し、そしてＲ４は、Ｃ６−Ｃ１８−アリール、Ｃ７−Ｃ１８−アリールアルキルまたはＣ７−Ｃ１８−アルキルアリールを意味する。
【００２６】
実施形態Ｉにおいて、好ましくは、Ｒ１及びＲ２は、同一かまたは異なり、そしてメチル、エチル、ｎ−プロピル、ｉｓｏ−プロピル、ｎ−ブチル、ｔｅｒｔ．−ブチル及び／またはｎ−ペンチルを意味し、そしてＲ４は、フェニル、ナフチルまたはモノ−、ジ−もしくはトリ−メチル置換フェニルを意味する。
【００２７】
実施形態ＩＩでは、特に好ましくは、Ｒ１は、メチル、エチル、ｎ−プロピル、ｉｓｏ−プロピル、ｎ−ブチル、ｔｅｒｔ．−ブチルまたはｎ−ペンチルを意味し、そしてＲ２は、フェニル、ナフチルまたはモノ−、ジ−もしくはトリ−メチル置換フェニルを意味するか、あるいはＲ２は、メチル、エチル、ｎ−プロピル、ｉｓｏ−プロピル、ｎ−ブチル、ｔｅｒｔ．−ブチルまたはｎ−ペンチルを意味し、そしてＲ１は、フェニル、ナフチルまたはモノ−、ジ−もしくはトリ−メチル置換フェニルを意味し、そしてこの時、Ｒ４は、メチル、エチル、ｎ−プロピル、ｉｓｏ−プロピル、ｎ−ブチル、ｔｅｒｔ．−ブチルまたはｎ−ペンチルを意味する。
【００２８】
実施形態ＩＩＩでは、好ましくは、Ｒ１は、メチル、エチル、ｎ−プロピル、ｉｓｏ−プロピル、ｎ−ブチル、ｔｅｒｔ．−ブチルまたはｎ−ペンチルを意味し、そしてＲ２は、フェニル、ナフチルまたはモノ−、ジ−もしくはトリ−メチル置換フェニルを意味するか、あるいはＲ２は、メチル、エチル、ｎ−プロピル、ｉｓｏ−プロピル、ｎ−ブチル、ｔｅｒｔ．−ブチルまたはｎ−ペンチルを意味し、そしてＲ１は、フェニル、ナフチルまたはモノ−、ジ−もしくはトリ−メチル置換フェニルを意味し、そしてこの時、Ｒ４は、フェニル、ナフチルまたはモノ−、ジ−もしくはトリ−メチル置換フェニルを意味する。
【００２９】
好ましくは、本発明の難燃剤−安定化剤の組み合わせは、７５〜９５重量％の成分Ａ及び５〜２５重量％の成分Ｂを含む。
【００３０】
好ましくは、成分Ｃは、メラミンの縮合生成物、及び／またはメラミンとポリリン酸との反応生成物、及び／またはメラミンの縮合生成物とポリリン酸との反応生成物、あるいはこれらの混合物である。
【００３１】
特に好ましくは、成分Ｃは、メレム、メラム、メロン及び／またはこれらのより縮合度が高い化合物であるか、及び／またはジメラミンピロホスフェート、メラミンポリホスフェート、メレムポリホスフェート、メラムポリホスフェート、メロンポリホスフェート、及び／またはこれらの混合ポリ塩である。
【００３２】
好ましくは、成分Ｃは、式（ＮＨ４）ｙＨ３−ｙＰＯ４または（ＮＨ４ＰＯ３）ｚ（式中、ｙは１〜３であり、そしてｚは１〜１０，０００である）の窒素含有ホスフェートでもある。
【００３３】
特に好ましくは、成分Ｃは、リン酸水素アンモニウム、リン酸二水素アンモニウム及び／またはポリリン酸アンモニウムである。
【００３４】
好ましくは、成分Ｃは、ベンゾグアナミン、トリス（ヒドロキシエチル）イソシアヌレート、アラントイン、グリコールウリル、メラミン、メラミンシアヌレート、ジシアンジアミド及び／またはグアニジンでもある。
【００３５】
好ましい成分Ｄは、酸化マグネシウム、酸化カルシウム、酸化アルミニウム、酸化亜鉛、酸化マンガン、酸化スズ、水酸化アルミニウム、ベーマイト、ジヒドロタルサイト、ヒドロカルマイト、水酸化マグネシウム、水酸化カルシウム、水酸化亜鉛、酸化スズ水和物、水酸化マンガン、ホウ酸亜鉛、塩基性ケイ酸亜鉛、及び／またはスズ酸亜鉛である。
【００３６】
好ましくは、成分Ｅは、以下の一般構造式のホスホナイト類である。
【００３７】
Ｒ−［Ｐ（ＯＲ１）２］ｍ      （ＩＶ）
式中、
Ｒは、一価または多価の脂肪族、芳香族またはヘテロ芳香族有機基であり、そして
Ｒ１は、以下の構造（Ｖ）
【００３８】
【化３】
0005916710.tif 000004
【００３９】
の化合物であるか、または二つのＲ１基が、以下の構造（ＶＩ）の橋掛け基を形成し、
【００４０】
【化４】
0005916710.tif 000005
【００４１】
式中、Ａは、直接結合、Ｏ、Ｓ、Ｃ１−１８アルキレン（線状もしくは分枝状）、Ｃ１−１８アルキリデン（線状または分枝状）を意味し、
Ｒ２は、互いに独立して、Ｃ１−１２アルキル（線状もしくは分枝状）、Ｃ１−１２アルコキシ、Ｃ５−１２シクロアルキルを意味し、そして
ｎは、０〜５を、ｍは１〜４を意味する。
【００４２】
好ましくは、成分Ｆは、炭素原子数１４〜４０の長鎖脂肪酸と多価アルコール、例えばエチレングリコール、グリセリン、トリメチロールプロパン及び／またはペンタエリトリトールとの反応生成物、及び／または炭素原子数１４〜４０の長鎖脂肪酸のアルカリ金属塩、アルカリ土類金属塩、アルミニウム塩及び／または亜鉛塩である。
【００４３】
更に本発明は、請求項１〜１６の一つまたはそれ以上に記載の難燃剤−安定化剤の組み合わせを含む防炎性プラスチック成形材料であって、前記プラスチックが、ＨＩ（耐衝撃性）ポリスチレン、ポリフェニレンエーテル、ポリアミド、ポリエステル、ポリカーボネートの種の熱可塑性ポリマー、あるいはＡＢＳ（アクリロニトリル−ブタジエン−スチレン）またはＰＣ／ＡＢＳ（ポリカーボネート／アクリロニトリル−ブタジエン−スチレン）またはＰＰＥ／ＨＩＰＳ（ポリフェニレンエーテル／ポリスチレン−ＨＩ）プラスチックの種のブレンドまたはポリマーブレンドであることを特徴とする、前記成形材料にも関する。
【００４４】
好ましくは、該防炎性プラスチック成形材料は、プラスチック成形材料５０〜９８重量％、及び請求項１〜１６の一つまたはそれ以上に記載の難燃剤−安定化剤の組み合わせ２〜５０重量％を含む。
【００４５】
最後に、本発明は更に、請求項１〜１６の一つまたはそれ以上に記載の難燃剤−安定化剤の組み合わせを含む、ポリマー成形体、ポリマーフィルム、ポリマー糸及びポリマー繊維であって、ポリマーが、ＨＩ（耐衝撃性）ポリスチレン、ポリフェニレンエーテル、ポリアミド、ポリエステル、ポリカーボネート、及びＡＢＳ（アクリロニトリル−ブタジエン−スチレン）またはＰＣ／ＡＢＳ（ポリカーボネート／アクリロニトリル−ブタジエン−スチレン）の種のブレンドもしくはポリマーブレンド、ポリアミド、ポリエステル及び／またはＡＢＳであり、かつポリマー成形体、ポリマーフィルム、ポリマー糸及び／またはポリマー繊維５０〜９８重量％、及び請求項１〜１６の一つまたはそれ以上に記載の難燃剤−安定化剤の組み合わせ２〜５０重量％を含むことを特徴とする、前記ポリマー成形体、ポリマーフィルム、ポリマー糸及びポリマー繊維にも関する。
【００４６】
驚くべきことに、式（Ｉ）もしくは（ＩＩ）のホスフィン酸の特定の塩と、式（ＩＩＩ）のホスフィン酸の選択された塩との本発明による組み合わせが、ＰＣＴ／ＵＳ２００６／０４５７７０（特許文献１２）に記載のようにモノアルキルホスフィン酸の塩と一緒にジアルキルホスフィン酸の塩を使用する場合と比べて、ポリマーに配合した時に明らかに向上した難燃作用及び明らかに向上した安定性を示すことが見出された。窒素含有相乗剤またはリン／窒素難燃剤の添加によって、難燃作用を更に向上すること、及びポリマーの分解を阻止することができる。更に、金型付着物及び浸出物も観察されない。
【００４７】
本発明の組み合わせは、溶融物での加工の際にプラスチックの変色を減らし、そしてより小さな分子量を有する単位へのプラスチックの分解を抑制する。
【００４８】
好ましくは、Ｒ３は、メチレン、エチレン、ｎ−プロピレン、ｉｓｏ−プロピレン、ｎ−ブチレン、ｔｅｒｔ．−ブチレン、ｎ−ペンチレン、ｎ−オクチレンもしくはｎ−ドデシレン；  フェニレンまたはナフチレン；  メチルフェニレン、エチルフェニレン、ｔｅｒｔ．−ブチルフェニレン、メチルナフチレン、エチルナフチレンまたはｔｅｒｔ．−ブチルナフチレン；  フェニルメチレン、フェニルエチレン、フェニルプロピレンまたはフェニルブチレンを意味する。
【００４９】
プロトン化された窒素塩基とは、好ましくは、アンモニア、メラミン及びトリエタノールアミンのプロトン化された塩基、特にＮＨ４＋を意味する。
【００５０】
式（Ｉ）及び（ＩＩ）の適当なホスフィネートは、ＰＣＴ／ＷＯ９７／３９０５３（特許文献１３）に記載されている。この特許文献の内容は本明細書中に掲載されたものとする。
【００５１】
特に好ましいホスフィネートは、ホスフィン酸アルミニウム、ホスフィン酸カルシウム及びホスフィン酸亜鉛である。
【００５２】
多種のポリマー中において、ホスフィン酸単独の場合よりも難燃剤としてより効果的に作用する、上記のホスフィネートと窒素含有化合物との相乗性組み合わせも本発明の範囲に含まれる（ＤＥ−Ａ−１９６１４４２４（特許文献８）、ＤＥ−Ａ−１９７３４４３７（特許文献５）及びＤＥ−Ａ−１９７３７７２７（特許文献６））。ホスフィネートの難燃作用は、他の難燃剤、好ましくは窒素含有相乗剤またはリン／窒素難燃剤との組み合わせによって向上することができる。
【００５３】
好ましくは、窒素含有相乗剤は、次式（ＸＩＩ）〜（ＸＶＩＩ）のものまたはこれらの混合物、あるいはトリス（ヒドロキシエチル）イソシアヌレートと芳香族ポリカルボン酸とのオリゴマー性エステルである。
【００５４】
【化５】
0005916710.tif 000006
【００５５】
式中、
Ｒ５〜Ｒ７は、水素、Ｃ１−Ｃ８−アルキル、Ｃ５−Ｃ１６−シクロアルキルまたはＣ５−Ｃ１６−アルキルシクロアルキル（これらは場合によりヒドロキシ官能基またはＣ１−Ｃ４−ヒドロキシアルキル官能基で置換されている）、Ｃ２−Ｃ８−アルケニル、Ｃ１−Ｃ８−アルコキシ、Ｃ１−Ｃ８−アシル、Ｃ１−Ｃ８−アシルオキシ、Ｃ６−Ｃ１２−アリールまたはＣ６−Ｃ１２−アリールアルキル、−ＯＲ８、及び−Ｎ（Ｒ８）Ｒ９並びにこれのＮ−脂環式もしくはＮ−芳香族のものを意味し、
Ｒ８は、水素、Ｃ１−Ｃ８−アルキル、Ｃ５−Ｃ１６−シクロアルキルまたはＣ５−Ｃ１６−アルキルシクロアルキル（これらは場合によりヒドロキシ官能基またはＣ１−Ｃ４−ヒドロキシアルキル官能基により置換されている）、Ｃ２−Ｃ８−アルケニル、Ｃ１−Ｃ８−アルコキシ、Ｃ１−Ｃ８−アシル、Ｃ１−Ｃ８−アシルオキシまたはＣ６−Ｃ１２−アリールもしくはＣ６−Ｃ１２−アリールアルキルを意味し、
Ｒ９〜Ｒ１３は、Ｒ８と同じ基、並びに−Ｏ−Ｒ８を意味し、
ｍ及びｎは、互いに独立して、１、２、３または４を意味し、そしてＸは、トリアジン化合物（ＩＩＩ）と付加物を形成することができる酸を意味する。
【００５６】
成分Ａ、Ｂ、Ｃ、Ｄ、Ｅ及びＦの以下の組み合わせも本発明の範囲内である：
ＡＢ；
ＡＢＣ、ＡＢＤ、ＡＢＥ、ＡＢＦ；
ＡＢＣＤ、ＡＢＣＥ、ＡＢＣＦ、ＡＢＤＥ、ＡＢＤＦ、ＡＢＥＦ；
ＡＢＣＤＥ、ＡＢＣＤＦ、ＡＢＣＥＦ；
ＡＢＣＤＥＦ。
【００５７】
これには、例えば同じタイプの二種またはそれ以上の異なる成分が含まれる組み合わせ、例えばＡＢＣ１Ｃ２またはＡＢＣ１Ｃ２Ｃ３ＤＥ１Ｅ２Ｆなども含まれる。
【００５８】
成分Ａ及びＢ、場合により並びにＣ、Ｄ、Ｅ及び／またはＦからなる本発明の組み合わせには添加剤を加えてもよく、このような添加剤には、例えば、酸化防止剤、ＵＶ吸収剤、光保護剤、金属失活剤、過酸化物破壊性化合物、ポリアミド安定化剤、塩基性共安定化剤、成核剤、フィラー及び強化材、更に別の難燃剤、並びにその他の添加剤の任意の組み合わせなどがある。
【００５９】
適当な酸化防止剤は、例えば、アルキル化されたモノフェノール類、例えば２，６−ジ−ｔｅｒｔ−ブチル−４−メチルフェノール；  １，２−アルキルチオメチルフェノール類、例えば２，４−ジ−オクチルチオメチル−６−ｔｅｒｔ−ブチルフェノール；  ヒドロキノン類及びアルキル化されたヒドロキノン類、例えば２，６−ジ−ｔｅｒｔ−ブチル−４−メトキシフェノール；  トコフェロール類、例えばα−トコフェロール、β−トコフェロール、γ−トコフェロール、δ−トコフェロール及びこれらの混合物（ビタミンＥ）；  水素化されたチオジフェニルエーテル、例えば２，２’−チオ−ビス（６−ｔｅｒｔ−ブチル−４−メチルフェノール）、２，２’−チオ−ビス（４−オクチルフェノール）、４，４’−チオ−ビス−（６−ｔｅｒｔ−ブチル−３−メチルフェノール）、４，４’−チオ−ビス−（６−ｔｅｒｔ−ブチル−２−メチルフェノール）、４，４’−チオ−ビス−（３，６−ジ−ｓｅｃ．−アミルフェノール）、４，４’−ビス−（２，６−ジ−メチル−４−ヒドロキシフェニル）−ジスルフィック；  アルキリデン−ビスフェノール類、例えば２，２’−メチレン−ビス−（６−ｔｅｒｔ−ブチル−４−メチルフェノール；  Ｏ−、Ｎ−及びＳ−ベンジル化合物、例えば３，５，３’，５’−テトラ−ｔｅｒｔ−ブチル−４，４’−ジヒドロキシジ−ベンジルエーテル；  ヒドロキシベンジル化されたマロネート、例えばジオクタデシル−２，２−ビス−（３，５−ジ−ｔｅｒｔ−ブチル−２−ヒドロキシベンジル）−マロネート；  ヒドロキシベンジル−芳香族類、例えば１，３，５−トリス−（３，５−ジ−ｔｅｒｔ−ブチル）−４−ヒドロキシベンジル）−２，４，６−トリメチルベンゼン、１，４−ビス−（３，５−ジ−ｔｅｒｔ−ブチル−４−ヒドロキシベンジル）−２，３，５，６−テトラメチルベンゼン、２，４，６−トリス−（３，５−ジ−ｔｅｒｔ−ブチル−４−ヒドロキシベンジル）−フェノール；  トリアジン化合物、例えば２，４−ビス−オクチルメルカプト−６（３，５−ジ−ｔｅｒｔ−ブチル−４−ヒドロキシアニリノ）−１，３，５−トリアジン；  ベンジルホスホネート類、例えばジメチル−２，５−ジ−ｔｅｒｔ−ブチル−４−ヒドロキシベンジルホスホネート；  アシルアミノフェノール類、４−ヒドロキシラウリン酸アミド、４−ヒドロキシステアリン酸アニリド、Ｎ−（３，５−ジ−ｔｅｒｔ−ブチル−４−ヒドロキシフェニル）−カルバミン酸オクチルエステル；  β−（３，５−ジ−ｔｅｒｔ−ブチル−４−ヒドロキシフェニル）−プロピオン酸と一価もしくは多価アルコールとのエステル；  β−（５−ｔｅｒｔ−ブチル−４−ヒドロキシ−３−メチルフェニル）−プロピオン酸と一価もしくは多価アルコールとのエステル；  β−（３，５−ジシクロヘキシル−４−ヒドロキシフェニル）−プロピオン酸と一価もしくは多価アルコールとのエステル；  ３，５−ジ−ｔｅｒｔ−ブチル−４−ヒドロキシフェニル酢酸と一価もしくは多価アルコールとのエステル；  β−（３，５−ジ−ｔｅｒｔ−ブチル−４−ヒドロキシフェニル）−プロピオン酸のアミド、例えばＮ，Ｎ’−ビス−（３，５−ジ−ｔｅｒｔ−ブチル４−ヒドロキシフェニルプロピオニル）−ヘキサメチレンジアミン、Ｎ，Ｎ’−ビス−（３，５−ジ−ｔｅｒｔ−ブチル−４−ヒドロキシフェニルプロピオニル）−トリメチレンジアミン、Ｎ，Ｎ’−ビス−（３，５−ジ−ｔｅｒｔ−ブチル−４−ヒドロキシフェニルプロピオニル）−ヒドラジンである。
【００６０】
適当なＵＶ吸収剤及び光保護剤は、例えば２−（２’−ヒドロキシ−フェニル）−ベンゾトリアゾール類、例えば２−（２’−ヒドロキシ−５’−メチルフェニル）−ベンゾトリアゾール；
２−ヒドロキシベンゾフェノン類、例えば４−ヒドロキシ−、４−メトキシ−、４−オクトキシ−、４−デシルオキシ−、４−ドデシルオキシ−、４−ベンジルオキシ−、４，２’，４−トリヒドロキシ−、２’−ヒドロキシ−４，４’−ジメトキシ−誘導体；
場合により置換された安息香酸のエステル、例えば４−ｔｅｒｔ−ブチル−フェニルサリチレート、フェニルサリチレート、オクチルフェニル−サリチレート、ジベンゾイルレゾルシン、ビス−（４−ｔｅｒｔ−ブチルベンゾイル）−レゾルシン、ベンゾイルレゾルシン、３，５−ジ−ｔｅｒｔ−ブチル−４−ヒドロキシ安息香酸−２，４−ジ−ｔｅｒｔ−ブチルフェニルエステル、３，５−ジ−ｔｅｒｔ−ブチル−４−ヒドロキシ安息香酸ヘキサデシルエステル、３，５−ジ−ｔｅｒｔ−ブチル−４−ヒドロキシ安息香酸−オクタデシルエステル、３，５−ジ−ｔｅｒｔ−ブチル−４−ヒドロキシ安息香酸−２−メチル−４，６−ジ−ｔｅｒｔ−ブチルフェニルエステル；  アクリレート類、例えばα−シアン−β，β−ジフェニルアクリル酸−エチルエステルもしくは−イソオクチルエステル、α−カルボメトキシ−ケイ皮酸メチルエステル、α−シアノ−β−メチル−ｐ−メトキシ−ケイ皮酸メチル−エステルもしくは−ブチルエステル、α−カルボメトキシ−ｐ−メトキシ−ケイ皮酸メチルエステル、Ｎ−（β−カルボ−メトキシ−β−シアノビニル）−２−メチル−インドリンである。
【００６１】
更に、ニッケル化合物、例えば２，２’−チオ−ビス−［４（１，１，３，３−テトラメチルブチル）フェノール］のニッケル錯体、例えば、場合により追加の配位子、例えばｎ−ブチルアミン、トリエタノールアミンもしくはＮ−シクロヘキシル−ジエタノールアミンを有する１：１−もしくは１：２−錯体、ニッケルジブチルジチオカルバメート、４−ヒドロキシ−３，５−ジ−ｔｅｒｔ−ブチルベンジルホスホン酸−モノアルキルエステルのニッケル塩、例えばメチルエチルもしくはエチルエステルのこのようなニッケル塩、ケトキシム類のニッケル錯体、例えば２−ヒドロキシ−４−メチル−フェニル−ウンデシルケトキシムのニッケル錯体、場合により追加の配位子を有する、１−フェニル−４−ラウロイル−５−ヒドロキシ−ピラゾールのニッケル錯体；  立体障害性アミン、例えばビス−（２，２，６，６−テトラメチル−ピペリジル）−セバケート；  シュウ酸ジアミド類、例えば４，４’−ジ−オクチルオキシ−オキサニリド；  ２−（２−ヒドロキシフェニル）−１，３，５−トリアジン類、例えば２，４，６−トリス（２−ヒドロキシ−４−オクチルオキシフェニル）−１，３，５−トリアジン。
【００６２】
適当な金属失活剤は、例えばＮ，Ｎ’−ジフェニルシュウ酸ジアミド、Ｎ−サリチラール−Ｎ’−サリチロイルヒドラジン、Ｎ，Ｎ’−ビス−（サリチロイル）−ヒドラジン、Ｎ，Ｎ’−ビス−（３，５−ジ−ｔｅｒｔ−ブチル−４−ヒドロキシフェニルプロピオニル）−ヒドラジン、３−サリチロイルアミノ−１，２，４−トリアゾール、ビス−（ベンジリデン）−シュウ酸ジヒドラジド、オキサニリド、イソフタル酸−ジヒドラジド、セバシン酸−ビス−フェニルヒドラジド、Ｎ，Ｎ’−ジアセチル−アジピン酸−ジヒドラジド、Ｎ，Ｎ’−ビス−サリチロイル−シュウ酸−ジヒドラジド、Ｎ，Ｎ’−ビス−サリチロイル−チオプロピオン酸−ジヒドラジドである。
【００６３】
適当な過酸化物破壊性化合物は、例えば、β−チオジプロピオン酸のエステル、例えばラウリル−、ステアリル−、ミリスチル−またはトリデシルエステル、メルカプト−ベンズイミダゾール、２−メルカプトベンズイミダゾールの亜鉛塩、亜鉛−ジブチル−ジチオカルバメート、ジオクタデシルジスルフィド、ペンタエリトリトール−テトラキス−（β−ドデシルメルカプト）−プロピオネートである。
【００６４】
適当なポリアミド安定化剤は、例えば、ヨウ化物及び／またはリン化合物と組み合わせた銅塩、及び二価のマンガンの塩である。
【００６５】
適当な塩基性共安定化剤は、メラミン、ポリビニルピロリドン、ジシアンジアミド、トリアリルシアヌレート、尿素誘導体、ヒドラジン誘導体、アミン類、ポリアミド、ポリウレタン、高級脂肪酸のアルカリ金属塩及びアルカリ土類金属塩、例えばステアリン酸カルシウム、ステアリン酸亜鉛、ベヘン酸マグネシウム、ステアリン酸マグネシウム、リシノール酸ナトリウム、パルミチン酸カリウム、アンチモンカテコレートまたはスズカテコレートである。
【００６６】
適当な成核剤は、例えば４−ｔｅｒｔ−ブチル安息香酸、アジピン酸及びジフェニル酢酸である。
【００６７】
フィラー及び強化材には、例えば炭酸カルシウム、ケイ酸塩、ガラス繊維、アスベスト、タルク、カオリン、マイカ、硫酸バリウム、金属酸化物及び水酸化物、カーボンブラック、グラファイト及び他のものが挙げられる。
【００６８】
更に別の難燃剤としては、例えばアリールホスフェート類、ホスホネート類、次亜リン酸の塩、並びに赤リンなどが適している。
【００６９】
その他の添加剤には、例えば可塑剤、膨張グラファイト、潤滑剤、乳化剤、顔料、蛍光増白剤、難燃剤、帯電防止剤、及び発泡剤などが挙げられる。
【００７０】
これらの追加の添加剤は、難燃剤の添加の前に、それと一緒またはその後にポリマーに加えることができる。この際、これらの添加剤並びに難燃剤の計量添加は、固形物として、溶液または溶融物状態で、並びに固形もしくは液状の混合物の形、あるいはマスターバッチ／濃厚物の形で行うことができる。
【００７１】
金属酸化物は、好ましくは、酸化マグネシウム、酸化カルシウム、酸化アルミニウム、酸化亜鉛、酸化マンガン及び／または酸化スズである。
【００７２】
水酸化物は、好ましくは、水酸化アルミニウム、ベーマイト、水酸化マグネシウム、ヒドロタルサイト、ヒドロカルマイト、水酸化カルシウム、水酸化亜鉛、酸化スズ水和物及び／または水酸化マンガンである。
【００７３】
成分Ｄは、好ましくは、ホウ酸亜鉛、塩基性ケイ酸亜鉛、スズ酸亜鉛、ジヒドロタルサイト及び／またはベーマイトである。
【００７４】
好ましくは、ホスホナイト類（成分Ｅ）において、次の基は以下の意味を有する。
Ｒ：  Ｃ４−１８−アルキル（線状もしくは分枝状）、Ｃ４−１８−アルキレン（線状もしくは分枝状）、Ｃ５−１２−シクロアルキル、Ｃ５−１２−シクロアルキレン、Ｃ６−２４−アリールもしくはＣ６−２４−ヘテロアリール、Ｃ６−２４−アリーレンもしくはＣ６−２４−ヘテロアリーレン、これらは更に置換されいてもよい；
Ｒ１：  構造（Ｖ）または（ＶＩ）の化合物、ここで
Ｒ２：  互いに独立してＣ１−８−アルキル（線状もしくは分枝状）、Ｃ１−８−アルコキシ、−シクロヘキシル；
Ａ：  直接結合、Ｏ、Ｃ１−８−アルキレン（線状もしくは分枝状）、Ｃ１−８−アルキリデン（線状もしくは分枝状）、及び
ｎ：  ０〜３、及び
ｍ：  １〜３。
【００７５】
特に好ましくは、ホスホナイト類（成分Ｅ）において、次の基は以下の意味を有する。
【００７６】
Ｒ：  シクロヘキシル、フェニル、フェニレン、ビフェニル及びビフェニレン；
Ｒ１：  構造（Ｖ）または（ＶＩ）の化合物、ここで
Ｒ２：  互いに独立して、Ｃ１−８−アルキル（線状もしくは分枝状）、Ｃ１−８−アルコキシ、シクロヘキシル；
Ａ：  直接結合、Ｏ、Ｃ１−６−アルキリデン（線状もしくは分枝状）、及び
ｎ：  １〜３、及び
ｍ：  １または２。
【００７７】
更に、次式（ＶＩＩ）のホスフィット類と組み合わせたホスホナイト類（成分Ｅ）の混合物も特許請求される。
【００７８】
Ｐ（ＯＲ１）３      （ＶＩＩ）
式中、Ｒ１は上記の意味を有する。
【００７９】
特に好ましいものは、上記の記載に基づいて、芳香族類またはヘテロ芳香族類、例えばベンゼン、ビフェニルまたはジフェニルエーテルとリン三ハロゲン化物、好ましくは三塩化リンとを、フリーデル−クラフツ触媒、例えば塩化アルミニウム、塩化亜鉛、塩化鉄などの存在下にフリーデル−クラフツ反応に付し、次いで構造（Ｖ）及び（ＶＩ）の基礎となるフェノール類と反応させることによって製造される化合物である。この際、上記の反応シーケンスに従い、過剰のリン三ハロゲン化物と上記のフェノール類とから生じるホスフィット類との混合物も明らかに包含される。
【００８０】
これらの化合物群の中で、以下の構造（ＶＩＩＩ）及び（ＩＸ）が好ましい。
【００８１】
【化６】
0005916710.tif 000007
【００８２】
この際、ｎは０または１であることができ、そしてこれらの混合物は、任意に更に、化合物（Ｘ）または（ＸＩ）の部分を含むことができる。
【００８３】
【化７】
0005916710.tif 000008
【００８４】
成分Ｆとして適したものは、典型的にはＣ１４〜Ｃ４０の鎖長を有する、長鎖脂肪族カルボン酸（脂肪酸）のエステルまたは塩である。前記エステルは、上記のカルボン酸と慣用の多価アルコール、例えばエチレングリコール、グリセリン、トリメチロールプロパンもしくはペンタエリトリトールとの反応生成物である。上記のカルボン酸の塩としては、中でも、アルカリ金属塩もしくはアルカリ土類金属塩あるいはアルミニウム塩及び亜鉛塩が挙げられる。
【００８５】
好ましくは、成分Ｆは、ステアリン酸のエステルまたは塩、例えばグリセリンモノステアレートまたはステアリン酸カルシウムである。
【００８６】
好ましくは、成分Ｆは、モンタンワックス酸とエチレングリコールとの反応生成物でもある。
【００８７】
好ましくは、前記反応生成物は、エチレングリコール−モノ−モンタンワックス酸エステル、エチレングリコール−ジモンタンワックス酸エステル、モンタンワックス酸及びエチレングリコールを含む混合物である。
【００８８】
好ましくは、成分Ｆは、モンタンワックス酸とカルシウム塩との反応生成物である。
【００８９】
特に好ましくは、前記反応生成物は、１，３−ブタンジオール−モノ−モンタンワックス酸エステル、１，３−ブタンジオール−ジ−モンタンワックス酸エステル、モンタンワックス酸、１，３−ブタンジオール、モンタン酸カルシウム及びカルシウム塩を含む混合物である。
【００９０】
該難燃剤−安定化剤の組み合わせ中の成分Ａ、Ｂ、場合によっては及びＣの量比は、本質的に、意図される使用分野に依存し、そして広い範囲で変えることができる。使用分野に応じて、該難燃剤−安定化剤の組み合わせは、成分Ａを５０〜９４重量％、成分Ｂを６〜５０重量％、及び成分Ｃを０〜２５重量％含む。成分Ｄ、Ｅ及びＦは、互いに独立して、０〜１０重量％または０〜３重量％で加えられる。
【００９１】
好ましくは、該難燃剤−安定化剤の組み合わせは、５０〜８０重量％の成分Ａ、２０〜５０重量％の成分Ｂ、０〜２０重量％の成分Ｃ、０〜５重量％の成分Ｄ、０〜２重量％の成分Ｅ、及び０〜２重量％の成分Ｆを含む。
【００９２】
特に好ましくは、該難燃剤−安定化剤の組み合わせは、５０〜７５重量％の成分Ａ、２５〜５０重量％の成分Ｂ及び０〜１５重量％の成分Ｃ、０〜５重量％の成分Ｄ及び０〜１重量％の成分Ｅ及び０〜１重量％の成分Ｆを含む。
【００９３】
他の実施形態では、該難燃剤−安定化剤の組み合わせは、５０〜９８重量％の成分Ａ及び２〜５０重量％の成分Ｂ、０〜２０重量％の成分Ｃ、０〜５重量％の成分Ｄ、０〜２重量％の成分Ｅ及び０〜２重量％の成分Ｆを含む。
【００９４】
更に別の好ましい難燃剤−安定化の組み合わせは、
−  ６０〜９４．９重量％の成分Ａ、５〜２５重量％の成分Ｂ、０．１〜１０重量％の成分Ｃ、０〜１０重量％の成分Ｄ、０〜３重量％の成分Ｅ、及び０〜３重量％の成分Ｆを含むか；  または
−  ５０〜９４．６重量％の成分Ａ、５〜２５重量％の成分Ｂ、０．１〜１０重量％の成分Ｃ、０．１〜１０重量％の成分Ｄ、０．１〜３重量％の成分Ｅ、及び０．１〜２重量％の成分Ｆを含むか；  または
−  ４５〜８９．７重量％の成分Ａ、１０〜３０重量％の成分Ｂ、０．１〜２０重量％の成分Ｃ、０〜１０重量％の成分Ｄ、０．１〜３重量％の成分Ｅ、及び０．１〜２重量％の成分Ｆを含む。
【００９５】
特に好ましい本発明の難燃剤−安定化剤の組み合わせは、５０〜７５重量％のジエチルホスフィン酸のアルミニウム塩、ジフェニルホスフィン酸のアルミニウム塩、メチルエチルホスフィン酸のアルミニウム塩、メチルフェニルホスフィン酸のアルミニウム塩、ジエチルホスフィン酸の亜鉛塩、メチルエチルホスフィン酸の亜鉛塩、及び／またはジフェニルホスフィン酸の亜鉛塩；
２５〜５０重量％のモノフェニルホスフィン酸のアルミニウム塩、モノフェニルホスフィン酸の亜鉛塩、及び／またはモノエチルホスフィン酸のアルミニウム塩；
０〜１５重量％のメラミンポリホスフェート、メラミンシアヌレート、アンモニウムポリホスフェート及び／またはメラミンピロホスフェート；
０〜５重量％のホウ酸亜鉛、ベーマイト、ヒドロタルサイト、スズ酸亜鉛及び／または水酸化マグネシウム；
０．０５〜１重量％のホスホナイト類（例えばＨｏｓｔａｎｏｘ（登録商標）Ｐ−ＥＰＱ）及び
０．０５〜１重量％のモンタン酸カルシウム、ステアリン酸カルシウム及び／またはエチレングリコール−ジモンタンワックス酸エステル；
を含み、但し、モノエチルホスフィン酸のアルミニウム塩と、上記のジアルキルホスフィン酸のうちの一つの塩との同時の存在は除く。
【００９６】
本発明の難燃剤−安定化剤の組み合わせは、加えて、カルボジイミド類も含んでよい。
【００９７】
更に本発明は、本発明の難燃剤−安定化剤の組み合わせを含む、防炎性プラスチック成形材料にも関する。
【００９８】
好ましくは、プラスチックは、ＨＩ（耐衝撃性）ポリスチレン、ポリフェニレンエーテル、ポリアミド、ポリエステル、ポリカーボネートの種の熱可塑性ポリマー、及びＡＢＳ（アクリロニトリル−ブタジエン−スチレン）またはＰＣ／ＡＢＳ（ポリカーボネート／アクリロニトリル−ブタジエン−スチレン）またはＰＰＥ／ＨＩＰＳ（ポリフェニレンエーテル／耐衝撃性ポリスチレン）プラスチックのタイプのブレンドまたはポリマーブレンドである。
【００９９】
特に好ましくは、プラスチックはポリアミド、ポリエステル、及びＰＰＥ／ＨＩＰＳブレンドである。
【０１００】
好ましくは、該難燃剤−安定化剤の組み合わせは、プラスチック成形材料を基準にして２〜５０重量％の総量でプラスチック成形材料に使用される。プラスチック成形材料の総量はこの時５０〜９８重量％である。
【０１０１】
特に好ましくは、該難燃剤−安定化剤の組み合わせは、プラスチック成形材料を基準にして１０〜３０重量％の総量でプラスチック成形材料に使用される。プラスチック成形材料の総量はこの時７０〜９０重量％である。
【０１０２】
最後に、本発明は、本発明の難燃剤−安定化剤の組み合わせを含むポリマー成形体、ポリマーフィルム、ポリマー糸及びポリマー繊維にも関する。
【０１０３】
該ポリマー成形体、ポリマーフィルム、ポリマー糸及びポリマー繊維は、ポリマーが、ＨＩ（耐衝撃性）ポリスチレン、ポリフェニレンエーテル、ポリアミド、ポリエステル、ポリカーボネート、並びにＡＢＳ（アクリロニトリル−ブタジエン−スチレン）またはＰＣ／ＡＢＳ（ポリカーボネート／アクリロニトリル−ブタジエン−スチレン）のタイプのブレンドまたはポリマーブレンド、ポリアミド、ポリエステル及び／またはＡＢＳであることを特徴とする。
【０１０４】
好ましくは、該ポリマー成形体、ポリマーフィルム、ポリマー糸及びポリマー繊維は、ポリマー含有量を基準にして難燃剤−安定化剤の組み合わせを２〜５０重量％の総量で含む。ポリマー量はこの時５０〜９８重量％である。
【０１０５】
特に好ましくは、該ポリマー成形体、ポリマーフィルム、ポリマー糸及びポリマー繊維は、ポリマー含有量を基準にして難燃剤−安定化剤の組み合わせを１０〜３０重量％の総量で含む。ポリマー量はこの時７０〜９０重量％である。
【０１０６】
特別な実施形態の一つでは、該ポリマー成形体、ポリマーフィルム、ポリマー糸及びポリマー繊維は、成分Ａを５０〜８０重量％、成分Ｂを２０〜５０重量％、成分Ｃを０〜２０重量％、成分Ｄを０〜３重量％、成分Ｅを０〜３重量％、及び成分Ｆを０．１〜３重量％含む該難燃剤−安定化剤の組み合わせを、ポリマー含有量を基準にして、２〜３０重量％含む。
【０１０７】
上記の添加剤は、様々なプロセスステップにおいてプラスチックに導入することができる。例えば、ポリアミドまたはポリエステルの場合には、重合／重縮合の開始時に既にまたはその終了時に、あるいは次のコンパウンド化プロセスにおいて、添加剤をポリマー溶融物に混入することが可能である。更に、添加剤を後になって初めて加える加工プロセスもある。これは、特に、顔料−または添加剤マスターバッチの使用時に実施される。更にまた、特に粉末状の添加剤を、乾燥プロセスを経て場合により暖かいポリマー顆粒物上に、ドラムミキサーを使用して混合する手法もある。
【０１０８】
好ましくは、該難燃剤−安定化剤の組み合わせは、顆粒物、フレーク、細粒物（Ｆｅｉｎｋｏｒｎ）、粉末及び／または微粒物（Ｍｉｃｒｏｎｉｓａｔ）として存在する。
【０１０９】
好ましくは、該難燃剤−安定化剤の組み合わせは、固形物の物理的混合物として、溶融物混合物として、圧密物として、押出物としてまたはマスターバッチの形で存在する。
【０１１０】
本発明の難燃剤−安定化剤の組み合わせは、熱可塑性及び熱硬化性ポリマー中に使用することができる。
【０１１１】
適当なポリエステルは、ジカルボン酸及びそれのエステルとジオールから及び／またはヒドロキシカルボン酸または対応するラクトン類から誘導される。特に好ましくは、テレフタル酸とエチレングリコール、プロパン−１，３−ジオール及びブタン−１，３−ジオールとが使用される。
【０１１２】
適当なポリエステルは、中でも、ポリエチレンテレフタレート、ポリブチレンテレフタレート（Ｃｅｌａｎｅｘ（登録商標）２５００、Ｃｅｌａｎｅｘ（登録商標）２００２、Ｃｅｌａｎｅｓｅ社；  Ｕｌｔｒａｄｕｒ（登録商標）、ＢＡＳＦ社）、ポリ−１，４−ジメチロールシクロヘキサンテレフタレート、ポリヒドロキシベンゾエート、並びにヒドロキシ末端基を有するポリエーテルから誘導されるブロック−ポリエーテルエステル；  更にポリカーボネートもしくはＭＢＳで変性されたポリエステルである。
【０１１３】
本発明に従い製造された難燃性ポリエステル成形材料は、好ましくは、ポリエステル成形体に使用される。
【０１１４】
好ましいポリエステル成形体は、ジカルボン酸成分として主としてテレフタル酸及びジオール成分として主としてエチレングリコールを含む、糸、繊維、フィルム及び成形体である。
【０１１５】
好ましくは、該難燃性ポリエステルから製造される糸及び繊維中の生ずるリン含有率は、０．１〜１８重量％、好ましくは０．５〜１５重量％であり、フィルムの場合には０．２〜１５重量％、好ましくは０．９〜１２重量％である。
【０１１６】
適当なポリスチレン類は、ポリスチレン、ポリ−（ｐ−メチルスチレン）及び／またはポリ（アルファ−メチルスチレン）である。
【０１１７】
好ましくは、適当なポリスチレン類は、スチレンもしくはアルファ−メチルスチレンとジエン類もしくはアクリル誘導体とのコポリマー、例えばスチレン−ブタジエン、スチレン−アクリロニトリル、スチレン−アルキルメタクリレート、スチレン−ブタジエン−アルキルアクリレート及び−メタクリレート、スチレン−無水マレイン酸、スチレン−アクリロニトリル−メチルアクリレート；  スチレンコポリマーと他のポリマー、例えばポリアクリレート、ジエンポリマーまたはエチレン−プロピレン−ジエンターポリマーとを含む高耐衝撃性の混合物；  並びにスチレンのブロックコポリマー、例えばスチレン−ブタジエン−スチレン、スチレン−イソプレン−スチレン、スチレン−エチレン／ブチレン−スチレンまたはスチレン−エチレン／プロピレン−スチレンである。
【０１１８】
好ましくは、適当なポリスチレン類は、スチレンもしくはアルファ−メチルスチレンのグラフトコポリマー、例えばスチレングラフト−ポリブタジエン、スチレングラフト−ポリブタジエン／スチレンコポリマーまたはポリブタジエン／アクリロニトリルコポリマー、スチレン及びアクリロニトリル（もしくはメタクリロニトリル）グラフト−ポリブタジエン；  スチレン、アクリロニトリル及びメチルメタクリレートグラフト−ポリブタジエン；  スチレン及び無水マレイン酸グラフト−ポリブタジエン；  スチレン、アクリロニトリル及び無水マレイン酸もしくはマレイン酸イミドグラフト−ポリブタジエン；  スチレン及びマレイン酸イミドグラフト−ポリブタジエン、スチレン及びアルキルアクリレートもしくはアルキルメタクリレートグラフト−ポリブタジエン、スチレン及びアクリロニトリルグラフト−エチレン／プロピレン／ジエンターポリマー、スチレン及びアクリロニトリルグラフト−ポリアルキルアクリレートもしくはポリアルキルメタクリレート、スチレン及びアクリロニトリルグラフト−アクリレート／ブタジエンコポリマー、並びにこれらの混合物、例えばいわゆるＡＢＳポリマー、ＭＢＳポリマー、ＡＳＡポリマーまたはＡＥＳポリマーとして知られるものである。
【０１１９】
好ましくは、ポリマーは、ジアミン類とジカルボン酸類から及び／またはアミノカルボン酸または対応するラクタム類から誘導されるポリアミド及びコポリアミド、例えばポリアミド２．１２、ポリアミド４、ポリアミド４．６、ポリアミド６、ポリアミド６．６、ポリアミド６．９、ポリアミド６．１０、ポリアミド６．１２、ポリアミド６．６６、ポリアミド７．７、ポリアミド８．８、ポリアミド９．９、ポリアミド１０．９、ポリアミド１０．１０、ポリアミド１１、ポリアミド１２などである。これらは、例えば、Ｎｙｌｏｎ（登録商標）（ＤｕＰｏｎｔ社）、Ｕｌｔｒａｍｉｄ（登録商標）（ＢＡＳＦ社）、Ａｋｕｌｏｎ（登録商標）Ｋ１２２（ＤＳＭ社）、Ｚｙｔｅｌ（登録商標）７３０１（ＤｕＰｏｎｔ社）；  Ｄｕｒｅｔｈａｎ（登録商標）Ｂ２９（Ｂａｙｅｒ社）及びＧｒｉｌｌａｍｉｄ（登録商標）（Ｅｍｓ  Ｃｈｅｍｉｅ社）の商標名で知られている。
【０１２０】
ｍ−キシレン、ジアミン及びアジピン酸を原料とする芳香族ポリアミド；  ヘキサメチレンジアミンと、イソ及び／またはテレフタル酸、場合により及び変性剤としてのエラストマーとから製造されるポリアミド、例えばポリ−２，４，４−トリメチルヘキサメチレン−テレフタルアミドもしくはポリ−ｍ−フェニレンイソフタルアミド、上記のポリアミドとポリオレフィン、オレフィンコポリマー、アイオノマーまたは化学的に結合もしくはグラフトしたエラストマーとのブロックコポリマー、または上記のポリアミドとポリエーテル、例えばポリエチレングリコール、ポリプロピレングリコールもしくはポリテトラメチレングリコールとのブロックコポリマーも適している。更に、ＥＰＤＭもしくはＡＢＳで変性されたポリアミドまたはコポリアミド、並びに加工中に縮合するポリアミド（“ＲＩＭ−ポリアミドシステム”）もある。
【０１２１】
最後に本発明は、難燃性ポリマー成形体の製造方法であって、本発明の難燃性ポリマー成形材料を射出成形（例えばＡａｒｂｕｒｇ  Ａｌｌｒｏｕｎｄｅｒタイプの射出成形機）及びプレス成形、発泡射出成形、ガス内圧射出成形（Ｇａｓｉｎｎｅｎｄｒｕｃｋ−Ｓｐｒｉｔｚｇｉｅｓｓｅｎ）、ブロー成形、フィルムキャスティング、カレンダリング、ラミネーティングまたはコーティングによって高められた温度下で難燃性ポリマー成形体に加工することを特徴とする前記方法に関する。
【０１２２】
好ましくは、熱硬化性ポリマーは、飽和もしくは不飽和ジカルボン酸またはそれの無水物と多価アルコールとのコポリエステル及び架橋剤としてのビニル化合物から誘導される不飽和ポリエステル樹脂（ＵＰ樹脂）である。ＵＰ樹脂は、開始剤（例えば過酸化物類）及び促進剤を用いたラジカル重合によって硬化される。
【０１２３】
ポリエステル樹脂の製造のための好ましい不飽和ジカルボン酸及び誘導体は、マレイン酸無水物及びフマル酸である。
【０１２４】
好ましい飽和ジカルボン酸は、フタル酸、イソフタル酸、テレフタル酸、テトラヒドロフタル酸、アジピン酸である。
【０１２５】
好ましいジオールは、１，２プロパンジオール、エチレングリコール、ジエチレングリコール及びネオペンチルグリコール、ネオペンチルグリコール、エトキシル化もしくはプロポキシル化されたビスフェノールＡである。
【０１２６】
架橋のための好ましいビニル化合物はスチレンである。
【０１２７】
好ましい硬化系は、過酸化物類及び金属共開始剤、例えばヒドロペルオキシド類及びオクタン酸コバルト及び／またはベンゾイルペルオキシド及び芳香族アミン類、及び／またはＵＶ光及び光増感剤、例えばベンゾインエーテル類である。
【０１２８】
好ましいヒドロペルオキシド類は、ジ−ｔｅｒｔ．−ブチルペルオキシド、ｔｅｒｔ．−ブチルペルオクトエート、ｔｅｒｔ．−ブチルペルピバレート、ｔｅｒｔ．−ブチルペル−２−エチルヘキサノエート、ｔｅｒｔ．−ブチルペルマレイネート、ｔｅｒｔ．−ブチルペルイソブチレート、ベンゾイルペルオキシド、ジアセチルペルオキシド、スクシニルペルオキシド、ｐ−クロロベンゾイルペルオキシド及びジシクロヘキシルペルオキシドジカーボネートである。
【０１２９】
好ましくは、開始剤は、全てのコモノマーの質量に基づいて計算して０．１〜２０重量％、好ましくは０．２〜１５重量％の量で使用される。
【０１３０】
好ましい金属共開始剤は、コバルト化合物、マンガン化合物、鉄化合物、バナジウム化合物、ニッケル化合物または鉛化合物である。好ましくは、金属共開始剤は、全てのコモノマーの質量に基づいて計算して０．０５〜１重量％の量で使用される。
【０１３１】
好ましい芳香族アミン類は、ジメチルアニリン、ジメチル−ｐ−トルエン、ジエチルアニリン及びフェニルジエタノールアミンである。
【０１３２】
非燃焼性熱硬化性材料の製造のための一つの方法は、熱硬化性樹脂を、請求項１〜１６の一つまたはそれ以上に記載の本発明による難燃剤−安定化剤の組み合わせ、場合により及び他の難燃剤、相乗剤、安定化剤、添加剤及びフィラーまたは強化材と混合し、そして生じた混合物を３〜１０ｂａｒの圧力及び２０〜６０℃の温度で湿式プレス成形（冷間プレス）することを特徴とする。
【０１３３】
非燃焼性熱硬化性材料の製造のための更に別の方法の一つは、熱硬化性樹脂を、請求項１〜１６の一つまたはそれ以上に記載の本発明の難燃剤−安定化剤の組み合わせ、場合により及び他の難燃剤、相乗剤、安定化剤、添加剤及びフィラーもしくは強化材と混合し、そして生じた混合物を３〜１０ｂａｒの圧力及び８０〜１５０℃の温度で湿式プレス成形（熱間プレス）することを特徴とする。
【０１３４】
好ましくは、前記ポリマーは、脂肪族、環状脂肪族、ヘテロ環式もしくは芳香族グリシジル化合物から、例えばビスフェノール−Ａ−ジグリシジルエーテル及びビスフェノール−Ｆ−ジ−グリシジルエーテルから誘導される、慣用の硬化剤及び／または促進剤で架橋された架橋エポキシド樹脂である。
【０１３５】
適当なグリシジル化合物は、ビスフェノール−Ａ−ジグリシジルエステル、ビスフェノール−Ｆ−ジグリシジルエステル、フェノール−ホルムアルデヒド樹脂及びクレゾール−ホルムアルデヒド樹脂のポリグリシジルエステル、フタル酸、イソフタル酸及びテレフタル酸のポリグリシジルエステル、並びにトリメリット酸のポリグリシジルエステル、芳香族アミン及びヘテロ環式窒素塩基のＮ−グリシジル化合物、並びに多価脂肪族アルコールのジ−及びポリ−グリシジル化合物である。
【０１３６】
適当な硬化剤は、脂肪族、環状脂肪族、芳香族及びヘテロ環式アミン類またはポリアミン類、例えばエチレンジアミン、ジエチレントリアミン、トリエチレンテトラミン、プロパン−１，３−ジアミン、ヘキサメチレンジアミン、アミノエチルピペラジン、イソホロンジアミン、ポリアミドアミン、ジアミノジフェニルメタン、ジアミノジフェニルエーテル、ジアミノジフェノールスルホン類、アニリン−ホルムアルデヒド樹脂、２，２，４−トリメチルヘキサン−１，６−ジアミン、ｍ−キシリレンジアミン、ビス（４−アミノシクロヘキシル）メタン、２，２−ビス（４−アミノシクロヘキシル）プロパン、３−アミノメチル−３，５５−トリメチルシクロヘキシルアミン（イソホロンジアミン）、ポリアミドアミン類、シアングアニジン及びジシアンジアミド、同様に多塩基性酸またはそれの無水物、例えばフタル酸無水物、マレイン酸無水物、テトラヒドロフタル酸無水物、メチルテトラヒドロフタル酸無水物、ヘキサヒドロフタル酸無水物及びメチルヘキサヒドロフタル酸無水物、並びにフェノール類、例えばフェノール−ノボラック樹脂、クレゾール−ノボラック樹脂、ジシクロペンタジエン−フェノール−付加物樹脂、フェノールアラルキル樹脂、クレゾールアラルキル樹脂、ナフトールアラルキル樹脂、ビフェノール変性フェノールアラルキル樹脂、フェノールトリメチロールメタン樹脂、テトラフェニロールエタン樹脂、ナフトール−ノボラック樹脂、ナフトール−フェノール共縮合物樹脂、ナフトール−クレゾール共縮合物樹脂、ビフェノール変性フェノール樹脂及びアミノトリアジン変性フェノール樹脂である。どの硬化剤も、単独でまたは互いとの組み合わせで使用することができる。
【０１３７】
重合の際の架橋のための適当な触媒または促進剤は、第三アミン類、ベンジルジメチルアミン、Ｎ−アルキルピリジン類、イミダゾール、１−メチルイミダゾール、２−メチルイミダゾール、２−エチル−４−メチルイミダゾール、２−エチル−４−メチルイミダゾール、２−フェニルイミダゾール、２−ヘプタデシルイミダゾール、有機酸の金属酸、ルイス酸及びアミン錯体塩である。
【０１３８】
本発明の調合物は、エポキシド樹脂調合物中に慣用に使用される他の添加剤、例えば顔料、染料及び安定化剤も含んでよい。
【０１３９】
エポキシド樹脂は、電気もしくは電子部材のポッティングに、及び飽和（Ｔｒａｅｎｋ）及び含浸プロセスに適している。電子工業では、エポキシド樹脂は主に非燃焼性にされて、そして回路基板及び絶縁体に使用される。
【０１４０】
好ましくは、前記ポリマーは、一方ではアルデヒド、そして他方ではフェノール類、尿素またはメラミンから誘導される架橋ポリマー、例えばフェノール−ホルムアルデヒド樹脂、尿素−ホルムアルデヒド樹脂及びメラミン−ホルムアルデヒド樹脂である。好ましくは、前記ポリマーは、置換されたアクリル酸エステルから誘導される架橋可能なアクリル樹脂、例えばエポキシアクリレート、ウレタンアクリレートまたはポリエステルアクリレートから誘導される架橋可能なアクリル樹脂である。
【０１４１】
好ましくは、前記ポリマーは、メラミン樹脂、尿素樹脂、イソシアネート、イソシアヌレート、ポリイソシアネートまたはエポキシド樹脂で架橋された、アルキド樹脂、ポリエステル樹脂及びアクリレート樹脂である。
【０１４２】
好ましいポリオール類は、エチレングリコール、１，２−プロパンジオール、ビスフェノールＡ、トリメチロールプロパン、グリセリン、ペンタエリトリトール、ソルビトール、糖類、分解デンプン、エチレンジアミン、ジアミノトルエン及び／またはアニリンのアルキレンオキシド付加物であり、これらは開始剤として機能する。好ましいオキシアルキル化剤は、好ましくは２〜４個の炭素原子を含み、特に好ましくはエチレンオキシド及びプロピレンオキシドである。
【０１４３】
好ましいポリエステル−ポリオールは、ポリアルコール類、例えばエチレングリコール、ジエチレングリコール、プロピレングリコール、１，４−ブタンジオール、１，５−ペンタンジオール、メチルペンタンジオール、１，６−ヘキサンジオール、トリメチロールプロパン、グリセリン、ペンタエリトリトール、ジグリセロール、グルコース及び／またはソルビトールと、二塩基性酸、例えばシュウ酸、マロン酸、コハク酸、酒石酸、アジピン酸、セバシン酸、マレイン酸、フマル酸、フタル酸及び／またはテレフタル酸との重縮合によって得られる。これらのポリエステルポリオールは、単独でもまたは組み合わせても利用できる。
【０１４４】
適当なポリイソシアネートは、２個以上のイソシアネート基を有する芳香族、脂肪環式または脂肪族ポリイソシアネート、及びこれらの混合物である。好ましいものは、芳香族ポリイソシアネート、例えばトリルジイソシアネート、メチレンジフェニルジイソシアネート、ナフチレンジイソシアネート、キシリレンジイソシアネート、トリス−４−イソシアナトフェニル）メタン及びポリメチレンポリフェニレンジイソシアネート；  脂肪環式ポリイソシアネート、例えばメチレンジフェニルジイソシアネート、トリルジイソシアネート；  脂肪族ポリイソシアネート及びヘキサメチレンジイソシアネート、イソホロンジイソシアネート、デメリルジイソシアネート、１，１−メチレンビス（４−イソシアナトシクロヘキサン−４，４’−ジイソシアナトジシクロヘキシルメタン−異性体混合物、１，４−シクロヘキシルジイソシアネート、Ｄｅｓｍｏｄｕｒ（登録商標）タイプ（Ｂａｙｅｒ）及びリジンジイソシアネート、及びこれらの混合物である。
【０１４５】
適当なポリイソシアネートは、ポリイソシアネートとポリオール、尿素、カルボジイミド及び／またはビウレットとの反応によって得られる変性された生成物である。
【０１４６】
好ましくは、ポリオールに対するポリイソシアネートの重量比は、ポリオール１００重量部当たり、１７０〜７０重量部、好ましくは１３０〜８０重量部である。
【０１４７】
好ましくは、触媒の重量比は、ポリオール１００重量部に基づき０．１〜４重量部、特に好ましくは１〜２重量部である。
【０１４８】
ポリウレタン用の好ましい発泡剤は、水、炭化水素、ハイドロクロロフルオロカーボン、フッ素系炭化水素などである。ポリウレタン用の発泡剤の量は、ポリオール１００重量部に対し、０．１〜１．８重量部、好ましくは０．３〜１．６重量部、特に０．８〜１．６重量部である。
【０１４９】
好ましくは、該混合物は、ポリアミドまたはポリエステルの成形材料中に使用される。適当なポリアミドは、例えばＤＥ−Ａ−１９９２０２７６（特許文献７）に記載されている。
【０１５０】
好ましくは、ポリアミドは、アミノ酸タイプ及び／またはジアミン−ジカルボン酸タイプのポリアミドである。
【０１５１】
好ましいポリアミドはポリアミド６及び／またはポリアミド６６である。
【０１５２】
好ましくは、ポリアミドは、変性されないか、あるいは着色、充填、未充填、強化、未強化、または他の方法で改質される。
【０１５３】
好ましくは、前記ポリエステルは、ポリエチレンテレフタレートまたはポリブチレンテレフタレートである。
【０１５４】
好ましくは、ポリエステルは、変性されないか、あるいは着色、充填、未充填、強化、未強化、または他の方法で改質される。
【０１５５】
追加的に、カルボジイミド類も含まれ得る。
【実施例】
【０１５６】
１．使用成分
商業的に入手できるポリマー（顆粒物）：
ポリアミド６．６（ＰＡ６．６−ＧＶ）：  Ｕｌｔｒａｍｉｄ（登録商標）Ａ２７（ＢＡＳＦ  ＡＧ，Ｄ）
ポリブチレンテレフタレート（ＰＢＴ）：  Ｕｌｔｒａｄｕｒ（登録商標）Ｂ４５００（ＢＡＳＦ  ＡＧ，Ｄ）
ガラス繊維：
Ｖｅｔｒｏｔｅｘ（登録商標）９８３  ＥＣ  １０  ４．５ｍｍ（Ｓａｉｎｔ−Ｇｏｂａｉｎ−Ｖｅｔｒｏｔｅｘ，Ｄ）
Ｖｅｔｒｏｔｅｘ（登録商標）９５２  ＥＣ  １０  ４．５ｍｍ（Ｓａｉｎｔ−Ｇｏｂａｉｎ−Ｖｅｔｒｏｔｅｘ，Ｄ）
難燃剤（成分Ａ）：
ジエチルホスフィン酸のアルミニウム塩、ＤＥＰＡＬと称する。
難燃剤（成分Ｂ、本発明）：
モノフェニルホスフィン酸のアルミニウム塩（ＰＨＥＰＡＬと称する）
難燃剤（成分Ｂ、比較用）
モノエチルホスフィン酸のアルミニウム塩（ＥＰＡＬと称する）
相乗剤（成分Ｃ）：
メラミンポリホスフェート（ＭＰＰと称する）Ｍｅｌａｐｕｒ（登録商標）２００（Ｃｉｂａ  ＳＣ，ＣＨ）
メラミンシアヌレート（ＭＣと称する）Ｍｅｌａｐｕｒ（登録商標）ＭＣ５０（Ｃｉｂａ  ＳＣ，ＣＨ）
メレム、Ｄｅｌａｃａｌ（登録商標）４２０（Ｄｅｌａｍｉｎ  Ｌｔｄ，ＵＫ）
成分Ｄ：
ホウ酸亜鉛  Ｆｉｒｅｂｒａｋｅ（登録商標）ＺＢ及びＦｉｒｅｂｒａｋｅ（登録商標）５００、Ｂｏｒａｘ社，ＵＳＡ
ホスホナイト（成分Ｅ）：
Ｓａｎｄｏｓｔａｂ（登録商標）Ｐ−ＥＰＱ，Ｃｌａｒｉａｎｔ社，Ｄ
ワックス成分（成分Ｆ）：
Ｌｉｃｏｍｏｎｔ（登録商標）ＣａＶ１０２，Ｃｌａｒｉａｎｔ，Ｄ（モンタンワックス酸のＣａ塩）
Ｌｉｃｏｗａｘ（登録商標）Ｅ，Ｃｌａｒｉａｎｔ社，Ｄ（モンタンワックス酸のエステル）
防炎性ポリマー成形材料の製造、加工及び試験
成分Ａ及びＢ、場合により及びＣ、Ｄ、Ｅ及び／またはＦを、下記表に記載の比率で混合し、そして二軸スクリュー押出機（タイプＬｅｉｓｔｒｉｔｚ  ＺＳＥ  ２７／４４Ｄ）の側部供給部を介して、２６０〜３１０℃の温度でＰＡ６．６中にまたは２５０〜２７５℃の温度でＰＢＴ中に配合した。ガラス繊維を、第二の側部供給部を介して加えた。均一化されたポリマーストランドを引き抜き、水浴中で冷却し、次いで造粒した。十分な乾燥の後に、成形材料を、射出成形機（タイプＡｒｂｕｒｇ  ３２０  Ｃ  Ａｌｌｒｏｕｎｄｅｒ）で２５０〜３００℃の材料温度で試験片に加工し、そしてＵＬ９４試験（Ｕｎｄｅｒｗｒｉｔｅｒ  Ｌａｂｏｒａｔｏｒｉｅｓ）に基づいて非燃焼性に関して試験、分類した。
ＵＬ９４では、以下の防火クラスが与えられる。
Ｖ−０：  １０秒より長い後有炎燃焼無し、１０回接炎した時の後有炎燃焼時間の合計が５０秒以下、燃焼滴下物無し、試料の完全な焼失無し、接炎終了後に３０秒を超える試料の後無炎燃焼無し。
Ｖ−１：  接炎終了後に３０秒を超える後有炎燃焼無し、１０回接炎した時に後有炎燃焼時間の合計が２５０秒以下、接炎終了後に６０秒を超える試料の後無炎燃焼無し、他はＶ−０と同じ規準。
Ｖ−２：  燃焼滴下物による綿の点火、他はＶ−１と同じ規準。
クラス分け不能（ｎｋｌ）：  防火クラスＶ−２を満たさない。
【０１５７】
成形材料の流動性を、２７５℃／２．１６ｋｇでメルトボリュームインデックス（ＭＶＲ）を求めることにより測定した。ＭＶＲ値の強い上昇は、ポリマーの分解を示す。
【０１５８】
個々のシリーズの全ての試験は、比較のために同じ条件（温度プログラム、スクリュー形状、射出成形パラメータなど）で行った。
【０１５９】
処方Ｖ１〜Ｖ３はポリアミド６６ＧＦ中での比較例であり、ジエチルホスフィン酸のアルミニウム塩（ＤＥＰＡＬ）及び窒素含有相乗剤としてのメラミンポリホスフェート（ＭＰＰ）（成分Ｃ）及び金属酸化物もしくは金属ホウ酸塩（成分Ｄ）からなる難燃剤の組み合わせを単独で使用した。
【０１６０】
本発明の難燃剤混合物をポリアミド６６ＧＦ中で使用した結果を例Ｂ１〜Ｂ６に列記する。全ての量は重量％として示し、そして難燃剤の組み合わせ及び添加剤を含めたプラスチック成形材料に対する値である。
【０１６１】
【表１】
0005916710.tif 000009
【０１６２】
上記の例から、ＤＥＰＡＬ及びＰＨＥＰＡＬ成分からなる本発明の混合物が、ＤＥＰＡＬ及びＭＰＰからまたはＤＥＰＡＬ、ＭＰＰ及びホウ酸亜鉛からなる混合物と比較して、より低いメルトインデックス（少ないポリマー分解）を示し、かつ高温多湿条件下での貯蔵の時に浸出物を示さないことが分かる。
【０１６３】
ＤＥＰＡＬ／ＥＰＡＬ（Ｖ３）と比較して、滑らかなポリマーストランドが観察され、そして浸出物ももはや認められない。
【０１６４】
ＰＡ６．６中への難燃剤ＤＥＰＡＬ及びＭＰＰの配合は確かにＵＬ９４Ｖ−Ｏを与えるものの、成形材料の灰色の変色、侵出物及び高いメルトインデックスを招く（Ｖ１）。ホウ酸亜鉛の添加によって、灰色の変色を阻止し、そして侵出物を顕著に減少させることができる（Ｖ２）。
【０１６５】
ここでＤＥＰＡＬ、ＰＨＥＰＡＬ、場合により窒素相乗剤、ホウ酸塩もしくはハイドロタルサイト、並びに潤滑剤及び安定化剤を含む本発明の難燃剤の組み合わせを使用すると（Ｂ１〜Ｂ３）、非燃焼性の他に、変色が無く、侵出物が無く、メルトインデックスが低く、及び機械的特性が良好であるという結果となる。低いメルトインデックス（ＭＶＲ）から、ポリマーの分解が生じなかったことが把握できる。
【０１６６】
【表２】
0005916710.tif 000010
【０１６７】
ＤＥＰＡＬ及びＭＣまたはＭＣ＋ＭＰＰ配合（Ｖ４及びＶ５）は、低い溶液粘度から示されるように明らかなポリマーの分解を招く。機械的値も、難燃性化していないＰＢＴと比べて低い。ＤＥＰＡＬとＥＰＡＬ及び他の添加剤との（本発明ではない）組み合わせによって、確かに、ポリマーの分解がほぼ完全に抑えられ、防火クラスＶ−０が達成され、かつ機械的値が向上されるものの、明らかな黄変色が観察される。
【０１６８】
ＤＥＰＡＬとＰＨＥＰＡＬ、場合によっては及び窒素相乗剤の本発明の組み合わせ（例Ｂ７〜Ｂ９）では、ＵＬ９４Ｖ−０及び良好な機械的値を達成し、ポリマー分解及び変色はない。